【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
テレフタル酸またはテレフタル酸と１つまたは複数の他のカルボン酸との混合物であるカルボン酸成分と脂肪族ジアミン成分とから誘導された繰り返し単位を有する、全組成物を基準にして４０〜９０重量パーセントの芳香族ポリアミドポリマーまたはコポリマーであって、前記カルボン酸成分が前記カルボン酸成分を基準にして少なくとも５５モルパーセントのテレフタル酸を含有し、そして前記脂肪族ジアミン成分がヘキサメチレンジアミンまたはヘキサメチレンジアミンと２−メチルペンタメチレンジアミンもしくは２−エチルテトラメチレンジアミンとの混合物であり、その混合物で前記脂肪族ジアミン成分が前記脂肪族ジアミン成分を基準にして少なくとも４０モルパーセントのヘキサメチレンジアミンを含有する芳香族ポリアミドポリマーまたはコポリマーと、
（ｉ）カルボン酸、その無水物、マレイミドまたはエポキシ化合物でグラフトされたエチレンポリマーおよびコポリマー、（ｉｉ）オレフィン／アクリル酸／酸無水物ターポリマーおよびアイオノマー、ならびに（ｉｉｉ）カルボン酸の無水物でグラフトされたスチレン系熱可塑性エラストマーの群から選択される、全組成物を基準にして４〜２０重量パーセントの衝撃改質剤と、
（ｉ）ホスファイトおよびホスホナイト安定剤、（ｉｉ）ヒンダードフェノール安定剤、（ｉｉｉ）ヒンダードアミン安定剤、ならびに（ｉｖ）芳香族アミン安定剤の群から選択される、全組成物を基準にして０．３〜５重量パーセントの１つまたは複数の安定剤と
を含むブロー成形可能なポリアミド樹脂組成物であって、
少なくとも２７５℃の融点および少なくとも６０℃のガラス転移温度を有することを特徴とする組成物。
【請求項２】
テレフタル酸またはテレフタル酸と１つまたは複数の他のカルボン酸との混合物であるカルボン酸成分と脂肪族ジアミン成分とから誘導された繰り返し単位を有する、全組成物を基準にして６０〜８０重量パーセントの芳香族ポリアミドポリマーまたはコポリマーであって、前記カルボン酸成分が前記カルボン酸成分を基準にして少なくとも５５モルパーセントのテレフタル酸を含有し、そして前記脂肪族ジアミン成分がヘキサメチレンジアミンまたはヘキサメチレンジアミンと２−メチルペンタメチレンジアミンもしくは２−エチルテトラメチレンジアミンとの混合物であり、その混合物で前記脂肪族ジアミン成分が前記脂肪族ジアミン成分を基準にして少なくとも４０モルパーセントのヘキサメチレンジアミンを含有する芳香族ポリアミドポリマーまたはコポリマーと、
（ｉ）カルボン酸、その無水物、マレイミドまたはエポキシ化合物でグラフトされたエチレンポリマーおよびコポリマー、（ｉｉ）オレフィン／アクリル酸／酸無水物ターポリマーおよびアイオノマー、ならびに（ｉｉｉ）無水マレイン酸でグラフトされたスチレン系熱可塑性エラストマーの群から選択される、全組成物を基準にして７〜１５重量パーセントの衝撃改質剤と、
（ｉ）ホスファイトおよびホスホナイト安定剤、（ｉｉ）ヒンダードフェノール安定剤、（ｉｉｉ）ヒンダードアミン安定剤、ならびに（ｉｖ）芳香族アミン安定剤の群から選択される、全組成物を基準にして１〜３重量パーセントの１つまたは複数の安定剤と、
全組成物を基準にして１５〜３５重量パーセントの強化ガラス繊維と
を含むことを特徴とするブロー成形可能なポリアミド樹脂組成物。
【請求項３】
請求項１に記載の組成物より構成されることを特徴とするブロー成形物品。
【請求項４】
少なくとも一方向に少なくとも７０ｃｍの長さを有することを特徴とする請求項２に記載の組成物より構成されるブロー成形物品。
【請求項５】
請求項１に記載の組成物の溶融物を形成する工程と、
前記溶融物を、ダイを通して押し出して中空パリソンを形成する工程と、
前記中空パリソンを金型キャビティ内に置く工程と、
前記パリソンの末端をシールする工程と、
前記パリソンを膨らませて前記金型キャビティの内面に合うように前記パリソン中へ空気を注入する工程と、
凝固してブロー成形物品になるように前記パリソンを冷却する工程と、
前記金型を開けて前記金型キャビティから前記ブロー成形物品を取り出す工程と
を含むことを特徴とするブロー成形ポリアミド物品の製造方法。
【手続補正２】
【補正対象書類名】明細書
【補正対象項目名】００５６
【補正方法】変更
【補正の内容】
【００５６】
【表１】
2006523763.tif 000001
本発明は以下の実施の態様を含むものである。
１．テレフタル酸またはテレフタル酸と１つまたは複数の他のカルボン酸との混合物であるカルボン酸成分と脂肪族ジアミン成分とから誘導された繰り返し単位を有する、全組成物を基準にして４０〜９０重量パーセントの芳香族ポリアミドポリマーまたはコポリマーであって、前記カルボン酸成分が前記カルボン酸成分を基準にして少なくとも５５モルパーセントのテレフタル酸を含有し、そして前記脂肪族ジアミン成分がヘキサメチレンジアミンまたはヘキサメチレンジアミンと２−メチルペンタメチレンジアミンもしくは２−エチルテトラメチレンジアミンとの混合物であり、その混合物で前記脂肪族ジアミン成分が前記脂肪族ジアミン成分を基準にして少なくとも４０モルパーセントのヘキサメチレンジアミンを含有する芳香族ポリアミドポリマーまたはコポリマーと、
（ｉ）カルボン酸、その無水物、マレイミドまたはエポキシ化合物でグラフトされたエチレンポリマーおよびコポリマー、（ｉｉ）オレフィン／アクリル酸／酸無水物ターポリマーおよびアイオノマー、ならびに（ｉｉｉ）カルボン酸の無水物でグラフトされたスチレン系熱可塑性エラストマーの群から選択される、全組成物を基準にして４〜２０重量パーセントの衝撃改質剤と、
（ｉ）ホスファイトおよびホスホナイト安定剤、（ｉｉ）ヒンダードフェノール安定剤、（ｉｉｉ）ヒンダードアミン安定剤、ならびに（ｉｖ）芳香族アミン安定剤の群から選択される、全組成物を基準にして０．３〜５重量パーセントの１つまたは複数の安定剤と
を含むブロー成形可能なポリアミド樹脂組成物であって、
少なくとも２７５℃の融点および少なくとも６０℃のガラス転移温度を有することを特徴とする組成物。
２．繰り返し単位がカルボン酸成分と脂肪族ジアミン成分とから誘導された前記芳香族ポリアミドポリマーまたはコポリマーにおいて、前記カルボン酸成分が１００％テレフタル酸であることを特徴とする前記１に記載の組成物。
３．繰り返し単位がカルボン酸成分と脂肪族ジアミン成分とから誘導された前記芳香族ポリアミドポリマーまたはコポリマーにおいて、前記脂肪族ジアミン成分がヘキサメチレンジアミンと２−メチルペンタメチレンジアミンとの混合物であり、その混合物で前記脂肪族ジアミン成分が前記脂肪族ジアミン成分を基準にして少なくとも４０〜９０モルパーセントのヘキサメチレンジアミンを含有することを特徴とする前記１に記載の組成物。
４．前記衝撃改質剤が無水マレイン酸でグラフトされたエチレンポリマーまたはコポリマーであることを特徴とする前記３に記載の組成物。
５．全組成物を基準にして１〜４０重量パーセントの無機強化材をさらに含むことを特徴とする前記１に記載の組成物。
６．前記無機強化材が組成物の１０〜４０重量パーセントの量で前記組成物中に存在するガラス繊維を含むことを特徴とする前記５に記載の組成物。
７．少なくとも２８５℃の融点および少なくとも８０℃のガラス転移温度を有することを特徴とする前記１に記載の組成物。
８．少なくとも３００℃の融点および少なくとも１２０℃のガラス転移温度を有することを特徴とする前記１に記載の組成物。
９．脂肪族ジカルボン酸と脂肪族ジアミンとから誘導された繰り返し単位を含有するポリアミド、脂肪族アミノカルボン酸から誘導された繰り返し単位を含有するポリアミド、およびラクタムから誘導されたポリアミドよりなる群から選択される、全組成物を基準にして４〜２５重量パーセントの少なくとも１つの脂肪族ポリアミドをさらに含むことを特徴とする前記１に記載の組成物。
１０．少なくとも５ｇ／１０分のメルトフローインデックスおよび少なくとも０．５のサグ比を有することを特徴とする前記１に記載の組成物。
１１．テレフタル酸またはテレフタル酸と１つまたは複数の他のカルボン酸との混合物であるカルボン酸成分と脂肪族ジアミン成分とから誘導された繰り返し単位を有する、全組成物を基準にして６０〜８０重量パーセントの芳香族ポリアミドポリマーまたはコポリマーであって、前記カルボン酸成分が前記カルボン酸成分を基準にして少なくとも５５モルパーセントのテレフタル酸を含有し、そして前記脂肪族ジアミン成分がヘキサメチレンジアミンまたはヘキサメチレンジアミンと２−メチルペンタメチレンジアミンもしくは２−エチルテトラメチレンジアミンとの混合物であり、その混合物で前記脂肪族ジアミン成分が前記脂肪族ジアミン成分を基準にして少なくとも４０モルパーセントのヘキサメチレンジアミンを含有する芳香族ポリアミドポリマーまたはコポリマーと、
（ｉ）カルボン酸、その無水物、マレイミドまたはエポキシ化合物でグラフトされたエチレンポリマーおよびコポリマー、（ｉｉ）オレフィン／アクリル酸／酸無水物ターポリマーおよびアイオノマー、ならびに（ｉｉｉ）無水マレイン酸でグラフトされたスチレン系熱可塑性エラストマーの群から選択される、全組成物を基準にして７〜１５重量パーセントの衝撃改質剤と、
（ｉ）ホスファイトおよびホスホナイト安定剤、（ｉｉ）ヒンダードフェノール安定剤、（ｉｉｉ）ヒンダードアミン安定剤、ならびに（ｉｖ）芳香族アミン安定剤の群から選択される、全組成物を基準にして１〜３重量パーセントの１つまたは複数の安定剤と、
全組成物を基準にして１５〜３５重量パーセントの強化ガラス繊維と
を含むことを特徴とするブロー成形可能なポリアミド樹脂組成物。
１２．前記１に記載の組成物より構成されることを特徴とするブロー成形物品。
１３．少なくとも一方向に少なくとも５０ｃｍの長さを有することを特徴とする前記１２に記載のブロー成形物品。
１４．少なくとも一方向に少なくとも７０ｃｍの長さを有することを特徴とする前記１３に記載のブロー成形物品。
１５．少なくとも一方向に少なくとも７０ｃｍの長さを有することを特徴とする前記１１に記載の組成物より構成されるブロー成形物品。
１６．前記１に記載の組成物の溶融物を形成する工程と、
前記溶融物を、ダイを通して押し出して中空パリソンを形成する工程と、
前記中空パリソンを金型キャビティ内に置く工程と、
前記パリソンの末端をシールする工程と、
前記パリソンを膨らませて前記金型キャビティの内面に合うように前記パリソン中へ空気を注入する工程と、
凝固してブロー成形物品になるように前記パリソンを冷却する工程と、
前記金型を開けて前記金型キャビティから前記ブロー成形物品を取り出す工程と
を含むことを特徴とするブロー成形ポリアミド物品の製造方法。
１７．前記パリソンが少なくとも０．５のサグ比を有することを特徴とする前記１６に記載の方法。
１８．前記パリソンが少なくとも５０ｃｍの長さであることを特徴とする前記１６に記載の方法。
１９．前記中空パリソンを金型キャビティ内に置く工程と前記パリソンの末端をシールする工程とが、前記パリソンの末端をシールするように金型キャビティを有する金型を前記パリソンの周りに閉じることによって成し遂げられることを特徴とする前記１６に記載の方法。
２０．前記溶融物が金型キャビティ中へ直接押し出され、そして空気が前記パリソン中へ注入される前に前記パリソンを前記金型キャビティ中へ吸い込むように前記金型キャビティに真空状態が加えられることを特徴とする前記１６に記載の方法。